(57)【特許請求の範囲】
【請求項１】
液晶パネルと、
バックライトユニットとを含むディスプレイ装置において、
前記バックライトユニットは、１つ以上の色変換フィルムを含み、
前記液晶パネルまたはバックライトユニットは、光吸収層を含み、
前記色変換フィルムは、光照射時、５００ｎｍ〜５６０ｎｍの波長範囲のうち最大高さを有する発光ピークが５２０ｎｍ〜５３５ｎｍ内にあり、発光ピークの半値幅が５０ｎｍ以下である緑色蛍光体と、６００ｎｍ〜７８０ｎｍの波長範囲のうち最大高さを有する発光ピークが６２５ｎｍ〜６４０ｎｍ内にあり、発光ピークの半値幅が６０ｎｍ以下である赤色蛍光体とを含み、
前記緑色蛍光体および前記赤色蛍光体はボディピー系蛍光体であり、
前記光吸収層は、樹脂マトリックスと、前記樹脂マトリックスに分散した染料または顔料とを含み、
前記染料または顔料は、樹脂マトリックスの固形分対比０．１重量部〜３重量部含まれるものであり、
前記緑色蛍光体は、下記化学式１で表される化合物であり、
［化学式１］
【化１】
0006950874.tif 000024
前記化学式１において、
Ｘ１およびＸ２は、互いに同一または異なり、それぞれ独立に、ハロゲン基であり、
Ｒ１〜Ｒ４は、互いに同一または異なり、それぞれ独立に、置換もしくは非置換のアルキル基；置換もしくは非置換のシクロアルキル基であり、
Ｒ５およびＲ６は、互いに同一または異なり、それぞれ独立に、水素；シアノ基；ニトロ基；アルキル基；カルボキシ基；置換もしくは非置換のアルキル基；置換もしくは非置換のスルホニル基；またはアリールアルキニルで置換もしくは非置換のアリール基であり、Ｒ１とＲ５は、互いに連結されて置換もしくは非置換の炭化水素環または置換もしくは非置換のヘテロ環を形成してもよく、Ｒ４とＲ６は、互いに連結されて置換もしくは非置換の炭化水素環または置換もしくは非置換のヘテロ環を形成してもよいし、
Ｒ７は、水素；アルコキシ基；置換もしくは非置換のアルキル基；置換もしくは非置換のアリールオキシ基；ハロアルキル基；または置換もしくは非置換のアリール基であり、
前記赤色蛍光体は、下記化学式２で表される化合物であり、
［化学式２］
【化２】
0006950874.tif 000025
前記化学式２において、
Ｘ３およびＸ４は、互いに同一または異なり、それぞれ独立に、ハロゲン基；または置換もしくは非置換のアルキニル基であり、
Ｒ１１、Ｒ１３、Ｒ１４およびＲ１６は、互いに同一または異なり、それぞれ独立に、置換もしくは非置換のアリール基であり、
Ｒ１２およびＲ１５は、互いに同一または異なり、それぞれ独立に、水素；重水素；ハロゲン基；ニトリル基；ニトロ基；ヒドロキシ基；カルボキシ基（−ＣＯＯＨ）；エーテル基；エステル基；イミド基；アミド基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のクマリン基；置換もしくは非置換のアリール基；置換もしくは非置換のアントラセニル基；置換もしくは非置換のフェナントレニル基；置換もしくは非置換のフェナレニル基；または置換もしくは非置換のヘテロ環基であり、
Ｒ１７は、置換もしくは非置換のヘテロ環基；またはクマリン基である、ディスプレイ装置。
【請求項２】
前記色変換フィルムは、前記緑色蛍光体および前記赤色蛍光体を単一フィルムに含むものである、請求項１に記載のディスプレイ装置。
【請求項３】
前記色変換フィルムは、前記緑色蛍光体を含む第１色変換フィルムと、前記赤色蛍光体を含む第２色変換フィルムとを含むものである、請求項１に記載のディスプレイ装置。
【請求項４】
前記赤色蛍光体は、６００ｎｍ〜７８０ｎｍの波長範囲のうち最大高さを有する発光ピークが６３０ｎｍ〜６４０ｎｍ内にあるものである、請求項１から３のいずれか一項に記載のディスプレイ装置。
【請求項５】
前記光吸収層は、５６０ｎｍ〜６１０ｎｍで最大吸収波長を有するものである、請求項１から４のいずれか一項に記載のディスプレイ装置。
【請求項６】
前記光吸収層の厚さは、１μｍ〜３０μｍである、請求項１から５のいずれか一項に記載のディスプレイ装置。
【請求項７】
前記バックライトユニットは、導光板；反射板；集光フィルム；および輝度向上フィルムのうちの少なくとも１つをさらに含むものである、請求項１から６のいずれか一項に記載のディスプレイ装置。
【請求項８】
前記バックライトユニットは、最大発光波長が４４０ｎｍ〜４６０ｎｍの光を発光する発光ランプを含む光源を含むものである、請求項１から７のいずれか一項に記載のディスプレイ装置。
【請求項９】
前記ディスプレイ装置は、最大発光波長が４４０ｎｍ〜４６０ｎｍの光を照射した時、ＢＴ２０２０重畳比が８７％以上である、請求項１から８のいずれか一項に記載のディスプレイ装置。
【発明の詳細な説明】
【技術分野】
【０００１】
本出願は、２０１８年１月１５日付で韓国特許庁に提出された韓国特許出願第１０−２０１８−０００５００７号の出願日の利益を主張し、その内容のすべては本明細書に組み込まれる。
【０００２】
本明細書は、ディスプレイ装置に関する。
【背景技術】
【０００３】
既存の発光ダイオード（ＬＥＤ）は、青色光発光ダイオードに緑色燐光体および赤色燐光体を混合したり、ＵＶ光放出発光ダイオードに黄色燐光体および青−緑色燐光体を混合したりして得られる。しかし、この方式は色相を制御しにくく、これによって演色性が良くない。したがって、色再現率が低下する。
【０００４】
このような色再現率の低下を克服し、生産費用を低減するために、量子ドットをフィルム化して青色ＬＥＤに結合させる方式で緑色および赤色を実現する方式が、最近試みられている。しかし、カドミウム系の量子ドットは安全性の問題があり、その他の量子ドットはカドミウム系に比べて効率が大きく低下する問題点があるので、相対的に効率が高いながらも、安定性の問題がない物質を適用したバックライトユニットおよびこれを含むディスプレイ装置の製造に関心が集まっている。
【発明の概要】
【発明が解決しようとする課題】
【０００５】
本明細書は、ディスプレイ装置に関する。
【課題を解決するための手段】
【０００６】
本明細書の一実施態様は、液晶パネルと、
バックライトユニットとを含むディスプレイ装置において、
前記バックライトユニットは、１つ以上の色変換フィルムを含み、
前記液晶パネルまたはバックライトユニットは、光吸収層を含み、
前記１つ以上の色変換フィルムは、光照射時、５００ｎｍ〜５６０ｎｍの波長範囲のうち最大高さを有する発光ピークが５２０ｎｍ〜５３５ｎｍ内にあり、発光ピークの半値幅が５０ｎｍ以下である第１発光ピークと、６００ｎｍ〜７８０ｎｍの波長範囲のうち最大高さを有する発光ピークが６２５ｎｍ〜６４０ｎｍ内にあり、発光ピークの半値幅が６０ｎｍ以下である第２発光ピークとを含むものであるディスプレイ装置を提供する。
【発明の効果】
【０００７】
本明細書の一実施態様に係るディスプレイ装置は、色再現率および輝度が向上する効果を奏する。
【図面の簡単な説明】
【０００８】
【図１】本明細書の一実施態様に係るディスプレイ装置の構造を例示した。
【図２】本明細書の一実施態様に係るディスプレイ装置の構造を例示した。
【図３】本明細書の一実施態様に係るディスプレイ装置の波長に応じた発光強度を示す図である。
【図４】本明細書の一実施態様に係るディスプレイ装置の色再現率を示す図である。
【発明を実施するための形態】
【０００９】
本明細書の一実施態様は、液晶パネルと、
バックライトユニットとを含むディスプレイ装置において、
前記バックライトユニットは、１つ以上の色変換フィルムを含み、
前記液晶パネルまたはバックライトユニットは、光吸収層を含み、
前記色変換フィルムは、光照射時、５００ｎｍ〜５６０ｎｍの波長範囲のうち最大高さを有する発光ピークが５２０ｎｍ〜５３５ｎｍ内にあり、発光ピークの半値幅が５０ｎｍ以下である第１発光ピークと、６００ｎｍ〜７８０ｎｍの波長範囲のうち最大高さを有する発光ピークが６２５ｎｍ〜６４０ｎｍ内にあり、発光ピークの半値幅が６０ｎｍ以下である第２発光ピークとを含むものであるディスプレイ装置を提供する。
【００１０】
一般的に、黄色蛍光体を用いた白色ＬＥＤに光吸収層を適用すれば、色再現率は増加するが、輝度が低下するのに対し、本明細書の一実施態様に係るディスプレイ装置は、最大発光ピーク範囲が限定された色変換フィルムおよび光吸収層をすべて適用することにより、輝度および色再現率がすべて向上する効果がある。
【００１１】
本明細書の一実施態様において、前記第２発光ピークは、６００ｎｍ〜７８０ｎｍの波長範囲のうち最大高さを有する発光ピークが６３０ｎｍ〜６４０ｎｍ内にある。
【００１２】
本明細書の一実施態様において、前記色変換フィルムは、光照射時、５００ｎｍ〜５６０ｎｍの波長範囲のうち最大高さを有する発光ピークが５２０ｎｍ〜５３５ｎｍ内にあり、発光ピークの半値幅が５０ｎｍ以下である第１発光ピークと、６００ｎｍ〜７８０ｎｍの波長範囲のうち最大高さを有する発光ピークが６３０ｎｍ〜６４０ｎｍ内にあり、発光ピークの半値幅が６０ｎｍ以下である第２発光ピークとを含む。
【００１３】
本明細書の一実施態様において、前記５００ｎｍ〜５６０ｎｍの波長範囲のうち最大高さを有する発光ピークが５２０ｎｍ〜５３５ｎｍ内にあり、発光ピークの半値幅が５０ｎｍ以下である第１発光ピークは、緑色蛍光体の特性であり得る。
【００１４】
本明細書の一実施態様において、前記６００ｎｍ〜７８０ｎｍの波長範囲のうち最大高さを有する発光ピークが６２５ｎｍ〜６４０ｎｍ内にあり、発光ピークの半値幅が６０ｎｍ以下である第２発光ピークは、赤色蛍光体の特性であり得る。
【００１５】
本明細書の一実施態様において、前記色変換フィルムは、光照射時、５００ｎｍ〜５６０ｎｍの波長範囲のうち最大高さを有する発光ピークが５２０ｎｍ〜５３５ｎｍ内にあり、発光ピークの半値幅が５０ｎｍ以下である緑色蛍光体と、６００ｎｍ〜７８０ｎｍの波長範囲のうち最大高さを有する発光ピークが６２５ｎｍ〜６４０ｎｍ内にあり、発光ピークの半値幅が６０ｎｍ以下である赤色蛍光体とを含むことができる。
【００１６】
本明細書の一実施態様において、前記色変換フィルムは、前述した第１発光ピークおよび第２発光ピークが単一フィルムに含まれる。すなわち、１つの色変換フィルムで第１発光ピークと第２発光ピークがすべて現れる。
【００１７】
本明細書の一実施態様において、前記緑色蛍光体と赤色蛍光体が単一フィルムに含まれる。例えば、１つの色変換フィルムが緑色蛍光体および赤色蛍光体をすべて含むことができる。
【００１８】
本明細書の一実施態様において、前記ディスプレイ装置は、緑色蛍光体および赤色蛍光体をすべて含む１つの色変換フィルムを含むことができる。
【００１９】
本明細書の一実施態様において、前記単一フィルムは、赤色蛍光体および緑色蛍光体が同時に含まれたフィルムであってもよく、赤色蛍光体を含むフィルムと緑色蛍光体を含むフィルムがそれぞれ形成された後、２つのフィルムを粘着フィルムでラミネーションして単一フィルム形態に形成されたものであってもよい。
【００２０】
本明細書の一実施態様において、前記色変換フィルムは、前述した第１発光ピークを含む第１色変換フィルムと、第２発光ピークを含む第２色変換フィルムとを含むことができる。例えば、前記緑色蛍光体および赤色蛍光体は、それぞれ異なるフィルムに含まれていてもよい。すなわち、緑色蛍光体を含む第１色変換フィルムと、赤色蛍光体を含む第２色変換フィルムとがそれぞれ備えられる。
【００２１】
本明細書の一実施態様において、前記ディスプレイ装置は、緑色蛍光体および赤色蛍光体がそれぞれ備えられた２つの色変換フィルムを含むことができる。
【００２２】
本明細書の一実施態様において、前記ディスプレイ装置は、１つ以上の色変換フィルムを含む。具体的には、前記ディスプレイ装置に色変換フィルムが１つまたは２つ備えられる。
【００２３】
本明細書において、「緑色蛍光体」は、青色光の少なくとも一部を吸収して緑色光を放出し、「赤色蛍光体」は、青色光または緑色光の少なくとも一部を吸収して赤色光を放出する。例えば、赤色蛍光体は、青色光だけでなく、５００ｎｍ〜６００ｎｍの間の波長の光を吸収することができる。
【００２４】
本明細書において、青色光、緑色光、および赤色光は、当技術分野で知られている定義が使用可能であり、例えば、青色は、４００ｎｍ〜５００ｎｍの波長から選択される波長を有する光であり、緑色光は、５００ｎｍ〜５６０ｎｍの波長から選択される波長を有する光であり、赤色光は、６００ｎｍ〜７８０ｎｍの波長から選択される波長を有する光である。
【００２５】
本明細書において、「半値幅」は、前記光を色変換フィルムが吸収して放出する光の最大高さの発光ピークにおける最大高さの半分の時の発光ピークの幅を意味する。有機蛍光体および色変換フィルムの半値幅は小さいほど良い。
【００２６】
本明細書の一実施態様において、前記色変換フィルムは、樹脂マトリックスと、前記樹脂マトリックス内に分散した有機蛍光体とを含む。前記有機蛍光体は、緑色蛍光体および／または赤色蛍光体である。
【００２７】
本明細書の一実施態様において、前記色変換フィルムは、有機蛍光体を含む。具体的には、前記色変換フィルムは、ボディピー系有機蛍光体を含む。より具体的には、前記緑色蛍光体および／または赤色蛍光体がボディピー（ＢＯＤＩＰＹ）系蛍光体であってもよい。
【００２８】
本明細書の一実施態様において、前記緑色蛍光体は、下記化学式１で表される化合物であってもよい。
［化学式１］
【化１】
0006950874.tif 000002
前記化学式１において、
Ｘ１およびＸ２は、互いに同一または異なり、それぞれ独立に、ハロゲン基；シアノ基；ニトロ基；イミド基；アミド基；カルボニル基；エステル基；置換もしくは非置換のフルオロアルキル基；置換もしくは非置換のスルホニル基；置換もしくは非置換のスルホンアミド基；置換もしくは非置換のアルコキシ基；置換もしくは非置換のアリールオキシ基；または置換もしくは非置換のアリール基であるか、前記Ｘ１およびＸ２が互いに結合して置換もしくは非置換の環を形成してもよいし、
Ｒ１〜Ｒ４は、互いに同一または異なり、それぞれ独立に、水素；重水素；ニトロ基；置換もしくは非置換のエステル基；置換もしくは非置換のアルキル基；置換もしくは非置換のフルオルアルキル基；置換もしくは非置換のシクロアルキル基；置換もしくは非置換のアルコキシ基；置換もしくは非置換のアリールオキシ基；または置換もしくは非置換の脂肪族ヘテロ環基であり、
Ｒ５およびＲ６は、互いに同一または異なり、それぞれ独立に、水素；シアノ基；ニトロ基；アルキル基；カルボキシ基；置換もしくは非置換のアルキル基；置換もしくは非置換のスルホニル基；またはアリールアルキニルで置換もしくは非置換のアリール基であり、Ｒ１とＲ５は、互いに連結されて置換もしくは非置換の炭化水素環または置換もしくは非置換のヘテロ環を形成してもよく、Ｒ４とＲ６は、互いに連結されて置換もしくは非置換の炭化水素環または置換もしくは非置換のヘテロ環を形成してもよいし、
Ｒ７は、水素；アルコキシ基；置換もしくは非置換のアルキル基；置換もしくは非置換のアリールオキシ基；ハロアルキル基；または置換もしくは非置換のアリール基である。
【００２９】
本明細書の一実施態様において、前記Ｒ１〜Ｒ４は、互いに同一または異なり、それぞれ独立に、置換もしくは非置換のアルキル基；または置換もしくは非置換のシクロアルキル基である。
【００３０】
本明細書の一実施態様において、前記Ｒ１〜Ｒ４は、互いに同一または異なり、それぞれ独立に、置換もしくは非置換の直鎖のアルキル基；または置換もしくは非置換の単環のシクロアルキル基である。
【００３１】
本明細書の一実施態様において、前記Ｒ１〜Ｒ４は、互いに同一または異なり、それぞれ独立に、メチル基；シクロヘキサン基；またはシクロヘプタン基である。
【００３２】
本明細書の一実施態様において、前記Ｒ５およびＲ６は、互いに同一または異なり、それぞれ独立に、水素；またはシアノ基である。
【００３３】
本明細書の一実施態様において、前記Ｒ７は、アルコキシ基；置換もしくは非置換のアリールオキシ基；または置換もしくは非置換のアリール基である。
【００３４】
本明細書の一実施態様において、前記Ｒ７は、アルコキシ基；置換もしくは非置換のアリールオキシ基；またはハロゲン基、エステル基、アルキル基、アルコキシ基、アリール基、またはアルキルアリール基のうちの１種以上で置換もしくは非置換のアリール基である。
【００３５】
本明細書の一実施態様において、前記Ｒ７は、エステル基およびアルコキシ基で置換もしくは非置換のアリール基；アリールオキシ基；またはアルコキシ基である。
【００３６】
本明細書の一実施態様において、前記Ｒ７は、エステル基およびアルコキシ基で置換されたフェニル基；フェニル基；またはフェノキシ基である。
【００３７】
本明細書の一実施態様において、前記Ｘ１およびＸ２は、互いに同一または異なり、それぞれ独立に、ハロゲン基である。
【００３８】
本明細書の一実施態様において、前記Ｘ１およびＸ２は、それぞれフッ素である。
【００３９】
本明細書の一実施態様において、前記化学式１の化合物は、下記構造式の中から選択される。
【化２】
0006950874.tif 000003
【００４０】
本明細書の一実施態様において、前記赤色蛍光体は、下記化学式２で表される化合物であってもよい。
［化学式２］
【化３】
0006950874.tif 000004
前記化学式２において、
Ｒ１１、Ｒ１３、Ｒ１４およびＲ１６は、互いに同一または異なり、それぞれ独立に、置換もしくは非置換のアリール基；または置換もしくは非置換のヘテロ環基であり、
Ｒ１２およびＲ１５は、互いに同一または異なり、それぞれ独立に、水素；重水素；ハロゲン；ニトリル基；ニトロ基；ヒドロキシ基；カルボキシ基（−ＣＯＯＨ）；エーテル基；エステル基；イミド基；アミド基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のクマリン基；置換もしくは非置換のアリール基；置換もしくは非置換のアントラセニル基；置換もしくは非置換のフェナントレニル基；置換もしくは非置換のフェナレニル基；または置換もしくは非置換のヘテロ環基であり、
Ｘ３およびＸ４は、互いに同一または異なり、それぞれ独立に、ハロゲン基；ニトリル基；置換もしくは非置換のエステル基；置換もしくは非置換のアルキル基；置換もしくは非置換のアルコキシ基；置換もしくは非置換のアルケニル基；置換もしくは非置換のアルキニル基；置換もしくは非置換のアリール基；置換もしくは非置換のアリールオキシ基；または置換もしくは非置換のヘテロ環基であり、
Ｒ１７は、置換もしくは非置換のヘテロ環基；またはクマリン基である。
【００４１】
本明細書の一実施態様において、前記Ｒ１１、Ｒ１３、Ｒ１４およびＲ１６は、互いに同一または異なり、それぞれ独立に、置換もしくは非置換のアリール基である。
【００４２】
本明細書の一実施態様において、前記Ｒ１１、Ｒ１３、Ｒ１４およびＲ１６は、互いに同一または異なり、それぞれ独立に、フェニル基；置換もしくは非置換のフルオレニル基で置換されたフェニル基；置換もしくは非置換のフェニル基で置換されたフェニル基；アルコキシ基で置換されたフェニル基；ハロアルキル基で置換されたビフェニル（ｂｉｐｈｅｎｙｌ）基；または置換もしくは非置換のアルキル基で置換されたフェニル基である。
【００４３】
本明細書の一実施態様において、前記Ｒ１１、Ｒ１３、Ｒ１４およびＲ１６は、互いに同一または異なり、それぞれ独立に、フェニル基；ジフェニルフルオレン基で置換されたフェニル基；ＣＦ３で置換されたビフェニル基；炭素数１〜１０の分枝鎖アルキル基で置換されたフェニル基；またはメトキシ基で置換されたフェニル基である。
【００４４】
本明細書の一実施態様において、前記Ｒ１２およびＲ１５は、それぞれ水素である。
【００４５】
本明細書の一実施態様において、前記Ｘ３およびＸ４は、互いに同一または異なり、それぞれ独立に、ハロゲン基；または置換もしくは非置換のアルキニル基である。
【００４６】
本明細書の一実施態様において、前記Ｘ３およびＸ４は、互いに同一または異なり、それぞれ独立に、フッ素；または
【化４】
0006950874.tif 000005
である。この時、
【化５】
0006950874.tif 000006
は、前記化学式２に結合する部位である。
【００４７】
本明細書の一実施態様において、前記Ｒ１７は、ジベンゾフラン基；またはクマリン基である。
【００４８】
本明細書の一実施態様において、前記化学式２の化合物は、下記構造式の中から選択される。
【化６】
0006950874.tif 000007
【００４９】
本明細書において、「置換もしくは非置換の」という用語は、重水素；ハロゲン基；ニトリル基；ニトロ基；イミド基；アミド基；カルボニル基；エステル基；ヒドロキシ基；アルキル基；シクロアルキル基；アルコキシ基；アリールオキシ基；アルキルチオキシ基；アリールチオキシ基；アルキルスルホキシ基；アリールスルホキシ基；アルケニル基；シリル基；シロキサン基；ホウ素基；アミン基；アリールホスフィン基；ホスフィンオキシド基；アリール基；およびヘテロ環基からなる群より選択された１または２以上の置換基で置換されているか、前記例示された置換基のうち２以上の置換基が連結された置換基で置換されるか、もしくはいずれの置換基も有しないことを意味する。例えば、「２以上の置換基が連結された置換基」は、ビフェニル基であってもよい。すなわち、ビフェニル基は、アリール基であってもよく、２個のフェニル基が連結された置換基と解釈されてもよい。
【００５０】
本明細書において、ハロゲン基は、フッ素、塩素、臭素、またはヨウ素になってもよい。
【００５１】
本明細書において、前記アルキル基は、直鎖もしくは分枝鎖であってもよく、炭素数は特に限定されないが、１〜３０のものが好ましい。具体例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、２−エチルヘキシル、２−エチルブチル、１−メチルペンチル、２−メチルペンチル、４−メチル−２−ペンチル、３，３−ジメチルブチル、ヘプチル、ｎ−ヘプチル、１−メチルヘキシル、オクチル、ｎ−オクチル、ｔｅｒｔ−オクチル、１−メチルヘプチル、２−プロピルペンチル、ｎ−ノニル、２，２−ジメチルヘプチル、１−エチル−プロピル、１，１−ジメチル−プロピル、イソヘキシル、４−メチルヘキシル、５−メチルヘキシル、２，６−ジメチルオクタンなどがあるが、これらに限定されるものではない。
【００５２】
本明細書において、シクロアルキル基は特に限定されないが、炭素数３〜３０のものが好ましく、具体的には、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これらに限定されるものではない。
【００５３】
本明細書において、アリール基は、単環式もしくは多環式であってもよい。
【００５４】
前記アリール基が単環式アリール基の場合、炭素数は特に限定されないが、炭素数６〜３０のものが好ましい。具体的には、単環式アリール基としては、フェニル基、ビフェニル基、ターフェニル基などになってもよいが、これらに限定されるものではない。
【００５５】
前記アリール基が多環式アリール基の場合、炭素数は特に限定されないが、炭素数１０〜３０のものが好ましい。具体的には、多環式アリール基としては、ナフチル基、アントラセニル基、フェナントリル基、ピレニル基、ペリレニル基、クリセニル基、フルオレニル基などになってもよいが、これらに限定されるものではない。
【００５６】
本明細書において、前記フルオレニル基は置換されていてもよいし、隣接した基が互いに結合して環を形成してもよい。
【００５７】
前記フルオレニル基が置換される場合、
【化７】
0006950874.tif 000008
などになってもよい。ただし、これらに限定されるものではない。
【００５８】
本明細書において、前記アルコキシ基は、直鎖、分枝鎖もしくは環鎖であってもよい。アルコキシ基の炭素数は特に限定されないが、炭素数１〜３０のものが好ましい。具体的には、メトキシ、エトキシ、ｎ−プロポキシ、イソプロポキシ、ｉ−プロピルオキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシ、フェノキシなどになってもよいが、これらに限定されるものではない。
【００５９】
本明細書において、クマリン基（ｃｏｕｍａｒｉｎ）は、クマリン基の炭素がハロゲン基、ニトリル基、炭素数１〜２５の直鎖、分枝鎖もしくは環鎖アルキル基；アミン基；炭素数１〜２５の直鎖もしくは分枝鎖アルコキシ基；または炭素数６〜３０のアリール基で置換されていてもよい。具体的には、下記構造式の化合物になってもよいが、これに限定されるものではない。
【化８】
0006950874.tif 000009
【００６０】
本明細書の一実施態様において、前記樹脂マトリックスの材料は、熱可塑性高分子または熱硬化性高分子であることが好ましい。具体的には、前記樹脂マトリックスの材料としては、ポリメチルメタクリレート（ＰＭＭＡ）のようなポリ（メタ）アクリル系樹脂、ポリカーボネート（ＰＣ）系樹脂、ポリスチレン（ＰＳ）系樹脂、ポリアリーレン（ＰＡＲ）系樹脂、ポリウレタン（ＴＰＵ）系樹脂、スチレン−アクリロニトリル（ＳＡＮ）系樹脂、ポリビニリデンフルオライド（ＰＶＤＦ）系樹脂、および改質されたポリビニリデンフルオライド（ｍｏｄｉｆｉｅｄ−ＰＶＤＦ）系樹脂などが使用できる。
【００６１】
本明細書の一実施態様において、前記色変換フィルムは、前記有機蛍光体を、樹脂マトリックスの固形分１００重量部対比０．００５重量部〜４重量部含むことができる。より具体的には、前記有機蛍光体を、樹脂マトリックスの固形分１００重量部対比０．０５重量部〜４重量部含むことができる。
【００６２】
本明細書の一実施態様において、前記色変換フィルムが緑色蛍光体および赤色蛍光体をすべて含む場合、前記緑色蛍光体および赤色蛍光体の重量比は、１：１〜５０：１であってもよい。
【００６３】
本明細書の一実施態様において、前記色変換フィルムが緑色蛍光体を含む場合、前記緑色蛍光体は、樹脂マトリックスの固形分１００重量部対比０．０５重量部〜４重量部含まれる。より具体的には、樹脂マトリックスの固形分１００重量部対比０．０５重量部〜２重量部含まれる。
【００６４】
本明細書の一実施態様において、前記色変換フィルムが赤色蛍光体を含む場合、前記赤色蛍光体は、樹脂マトリックスの固形分１００重量部対比０．００５重量部〜４重量部含まれる。より具体的には、樹脂マトリックスの固形分１００重量部対比０．００５重量部〜２重量部含まれる。
【００６５】
本明細書の一実施態様において、前述した実施態様に係る色変換フィルムが追加的に光拡散粒子を含む。輝度を向上させるために、従来用いられている光拡散フィルムの代わりに光拡散粒子を色変換フィルムの内部に分散させることにより、別途の光拡散フィルムを用いることに比べて、付着工程を省略できるだけでなく、より高い輝度を示すことができる。
【００６６】
光拡散粒子としては、樹脂マトリックスと屈折率の高い粒子が使用可能であり、例えば、ＴｉＯ２、シリカ、ボロシリケート、アルミナ、サファイア、空気または他のガス、空気−またはガス−充填された中空ビーズまたは粒子（例えば、空気／ガス−充填されたガラスまたはポリマー）；ポリスチレン、ポリカーボネート、ポリメチルメタクリレート、アクリル、メチルメタクリレート、スチレン、メラミン樹脂、ホルムアルデヒド樹脂、メラミンおよびホルムアルデヒド樹脂をはじめとするポリマー粒子；またはこれらの任意の好適な組み合わせを含む。
【００６７】
前記光拡散粒子の粒径は、０．１μｍ〜５μｍの範囲内であってもよい。光拡散粒子の含有量は、必要に応じて決定可能であり、例えば、樹脂マトリックスの固形分１００重量部対比約１重量部〜３０重量部の範囲内であってもよい。
【００６８】
本明細書の一実施態様において、前記色変換フィルムは、厚さが２μｍ〜２０μｍであってもよい。前記色変換フィルムは、厚さが薄いにもかかわらず、高い輝度を示すことができるが、これは、単位体積上に含まれる有機蛍光体分子の含有量が量子ドットに比べて高いからである。
【００６９】
本明細書の一実施態様において、前記有機蛍光体の最大高さの発光ピーク範囲および半値幅範囲は、フィルム状態で測定される。前記フィルムは、緑色蛍光体および／または赤色蛍光体が溶解した樹脂溶液を基材上にコーティングし乾燥する方法、または有機蛍光体を樹脂と共に押し出す方法を用いて製造される。
【００７０】
より具体的には、フィルム形態に製造された有機蛍光体に、４４０ｎｍ〜４６０ｎｍで発光ピークを有し、半値幅が４０ｎｍ以下であり、発光強度分布がモノモーダル（ｍｏｎｏｍｏｄａｌ）な光を照射して測定できる。
【００７１】
本明細書の一実施態様において、前記色変換フィルムは、４４０ｎｍ〜４６０ｎｍで発光ピークを有し、半値幅が４０ｎｍ以下であり、発光強度分布がモノモーダル（ｍｏｎｏｍｏｄａｌ）な光を照射して発光ピークを測定することができる。
【００７２】
本明細書の一実施態様において、前記基材は、前記色変換フィルムの製造時、支持体としての機能を果たすことができる。基材の種類としては特に限定されず、透明で、前記支持体としての機能を果たせるものであれば、その材質や厚さに限定されない。ここで、透明とは、可視光線透過率が７５％以上であることを意味する。例えば、前記基材としては、ＰＥＴフィルム、ＴＡＣフィルムなどが使用できる。
【００７３】
本明細書の一実施態様において、前記樹脂溶液は、溶液中に前述した有機蛍光体と樹脂とが溶けている状態であれば、その製造方法は特に限定されない。例えば、前記有機蛍光体が溶解した樹脂溶液は、有機蛍光体を溶媒に溶かして第１溶液を用意し、樹脂を溶媒に溶かして第２溶液を用意した後、第１溶液と第２溶液とを混合する方法により製造される。前記第１溶液と第２溶液とを混合する時、均質に混ぜることが好ましい。しかし、樹脂溶液の製造方法はこれに限定されず、溶媒に有機蛍光体と樹脂とを同時に添加して溶かす方法、溶媒に有機蛍光体を溶かし、次に樹脂を添加して溶かす方法、溶媒に樹脂を溶かし、次に有機蛍光体を溶かす方法などが使用できる。
【００７４】
前記樹脂溶液中に含まれている樹脂としては、前述した樹脂マトリックスの材料、この樹脂マトリックスに硬化可能なモノマー、またはこれらの混合が使用できる。例えば、前記樹脂マトリックスに硬化可能なモノマーとしては、（メタ）アクリル系モノマーがあり、これは、ＵＶ硬化によって樹脂マトリックス材料に形成される。このように硬化可能なモノマーを用いる場合、必要に応じて、硬化に必要な開始剤がさらに添加されてもよい。
【００７５】
前記溶媒としては、前記コーティング工程に悪影響を及ぼすことなく後の乾燥によって除去できるものであれば特に限定されない。前記溶媒の非制限的な例としては、トルエン、キシレン、アセトン、クロロホルム、各種アルコール系溶媒、ＭＥＫ（メチルエチルケトン）、ＭＩＢＫ（メチルイソブチルケトン）、ＥＡ（エチルアセテート）、ブチルアセテート、ＤＭＦ（ジメチルホルムアミド）、ＤＭＡｃ（ジメチルアセトアミド）、ＤＭＳＯ（ジメチルスルホキシド）、ＮＭＰ（Ｎ−メチル−ピロリドン）などが使用可能であり、１種または２種以上が混合されて使用可能である。前記第１溶液と第２溶液を用いる場合、これらそれぞれの溶液に含まれる溶媒は、同一であっても、異なっていてもよい。前記第１溶液と前記第２溶液に互いに異なる種類の溶媒が用いられる場合にも、これらの溶媒は、互いに混合できるように相溶性を有することが好ましい。
【００７６】
前記有機蛍光体が溶解した樹脂溶液を基材上にコーティングする工程は、ロールツーロール工程を用いることができる。例えば、基材が巻取られたロールから基材を解いた後、前記基材の一面に前記有機蛍光体が溶解した樹脂溶液をコーティングし、乾燥した後、これを再びロールに巻取る工程で行われる。ロールツーロール工程を用いる場合、前記樹脂溶液の粘度を前記工程が可能な範囲に決定することが好ましく、例えば、５０ｃｐｓ〜２，０００ｃｐｓの範囲内で決定することができる。
【００７７】
前記コーティング方法としては、公知の多様な方式を利用することができる。例えば、ダイ（ｄｉｅ）コーターが用いられてもよく、コンマ（ｃｏｍｍａ）コーター、逆コンマ（ｒｅｖｅｒｓｅ  ｃｏｍｍａ）コーターなどの多様なバーコーティング方式が用いられてもよい。
【００７８】
本明細書の一実施態様において、前記コーティング後に乾燥工程を行う。乾燥工程は、溶媒を除去するのに必要な条件で行うことができる。例えば、基材がコーティング工程時に進行する方向に、コーターに隣接して位置したオーブンで溶媒が十分に飛散する条件で乾燥して、基材上に所望の厚さおよび濃度の有機蛍光体を含む色変換フィルムを得ることができる。
【００７９】
前記溶液中に含まれる樹脂として前記樹脂マトリックス樹脂に硬化可能なモノマーを用いる場合、前記乾燥前に、または乾燥と同時に硬化、例えば、ＵＶ硬化または熱硬化を行うことができる。
【００８０】
本明細書の一実施態様において、前記有機蛍光体を樹脂と共に押し出してフィルム化する場合には、当技術分野で知られている押出方法を利用することができ、例えば、前記有機蛍光体をポリカーボネート系（ＰＣ）、ポリ（メタ）アクリル系、スチレン−アクリロニトリル系（ＳＡＮ）のような樹脂を共に押し出すことにより、色変換フィルムを製造することができる。
【００８１】
本明細書の一実施態様において、前記光吸収層は、樹脂マトリックスと、前記樹脂マトリックスに分散した５６０ｎｍ〜６１０ｎｍで最大吸収波長を有する染料または顔料とを含む。これによって、前記光吸収層は、５６０ｎｍ〜６１０ｎｍで最大吸収波長を有する。具体的には、前記光吸収層は、５７０ｎｍ〜６００ｎｍで最大吸収波長を有する。前記光吸収層の最大吸収波長が前記範囲を外れる場合、色のアンバランスをもたらすことがある。また、光吸収層の最大吸収波長が前記範囲を満足することにより、色変換フィルムから完全に除去できず色が混ざる領域の不要な光を吸収して、ディスプレイ装置の色再現率を向上させる効果がある。
【００８２】
本明細書の一実施態様において、前記光吸収層に含まれる染料または顔料は、スクアリリウム（ｓｑｕａｒｙｌｉｕｍ）誘導体化合物、ポルフィリン（ｐｏｒｐｈｙｒｉｎ）誘導体化合物、シアニン（ｃｙａｎｉｎｅ）誘導体化合物、またはこれらの混合物であってもよい。
【００８３】
本明細書の一実施態様において、前記光吸収層に含まれる樹脂マトリックスは、熱可塑性樹脂、熱硬化性樹脂、およびＵＶ硬化型樹脂のうちの１種以上を含むことができる。前記熱可塑性樹脂、熱硬化性樹脂、およびＵＶ硬化型樹脂は、当業界で使用する物質であれば制限なく使用可能である。具体的には、ポリメチルメタクリレート（ＰＭＭＡ）のようなポリ（メタ）アクリル系樹脂、ポリカーボネート（ＰＣ）系樹脂、ポリスチレン（ＰＳ）系樹脂、ポリアリーレン（ＰＡＲ）系樹脂、ポリウレタン（ＴＰＵ）系樹脂、スチレン−アクリロニトリル（ＳＡＮ）系樹脂、ポリビニリデンフルオライド（ＰＶＤＦ）系樹脂、改質されたポリビニリデンフルオライド（ｍｏｄｉｆｉｅｄ−ＰＶＤＦ）系樹脂、ウレタン系樹脂、エポキシ系樹脂、およびアクリレート系樹脂などが使用できるが、これらのみに限定されるものではない。
【００８４】
本明細書の一実施態様において、前記染料または顔料は、樹脂マトリックスの固形分対比０．１重量部〜３重量部含まれる。
【００８５】
本明細書の一実施態様において、前記光吸収層は、５６０ｎｍ〜６１０ｎｍにおける光透過率が５％〜４０％であってもよい。
【００８６】
前記光透過率は、ＵＶ−Ｖｉｓｉｂｌｅ  ｓｐｅｃｔｒｏｍｅｔｅｒを用いて可視光線領域における透過率を測定して確認し、光透過率が低いほど光吸収率が高いことを意味する。
【００８７】
本明細書の一実施態様において、前記光吸収層の最大吸収波長範囲は、フィルム状態で測定される。前記フィルム状態は、光吸収物質が溶解した溶液を基材上にコーティングし乾燥する方法により形成される。
【００８８】
本明細書の一実施態様において、前記光吸収層の基材の種類としては特に限定されず、透明なものであれば、その材質や厚さに限定されない。ここで、透明とは、可視光線透過率が７５％以上であることを意味する。例えば、前記基材としては、ＰＥＴフィルム、ＴＡＣフィルムなどが使用できる。
【００８９】
本明細書の一実施態様において、前記光吸収層は、前記色変換フィルムの一面または別途の基材上にコーティング工程により形成される。前記コーティング方法としては、公知の多様な方式を利用することができ、例えば、ダイ（ｄｉｅ）コーターが用いられてもよく、コンマ（ｃｏｍｍａ）コーター、逆コンマ（ｒｅｖｅｒｓｅ  ｃｏｍｍａ）コーター、グラビアコーターなどの多様なバーコーティング方式が使用できる。
【００９０】
本明細書の一実施態様において、前記光吸収層は、厚さが１μｍ〜３０μｍであってもよい。より好ましくは、厚さが３μｍ〜２５μｍであってもよい。
【００９１】
本明細書の一実施態様において、前記光吸収層を形成するために、溶媒が使用できる。前記溶媒は、当業界で用いる物質であれば制限なく使用可能である。具体的には、メチルエチルケトン（ＭＥＫ）、プロピレングリコールメチルエーテルアセテート（ＰＧＭＥＡ）、ジメチルホルムアミド（ＤＭＦ）、トルエン（Ｔｏｌｕｅｎｅ）、キシレン（Ｘｙｌｅｎｅ）、およびメチルイソブチルケトン（ＭＩＢＫ）などが使用できるが、これらのみに限定されるものではない。
【００９２】
本明細書の一実施態様において、前記バックライトユニットは、前述した色変換フィルムを含むことを除けば、当技術分野で知られているバックライトユニット構成を有することができる。
【００９３】
本明細書の一実施態様において、前記バックライトユニットは、前述した色変換フィルムを１つ以上含む。具体的には、色変換フィルムを１つまたは２つ含む。
【００９４】
本明細書の一実施態様において、前記バックライトユニットは、導光板；反射板；集光フィルム；および輝度向上フィルムのうちの少なくとも１つをさらに含む。例えば、前記バックライトユニットは、反射板／導光板／色変換フィルム／集光フィルム２枚／輝度向上フィルムが積層された構造を有することができる。
【００９５】
本明細書の一実施態様において、集光フィルムとしては、プリズムシートが用いられる。集光フィルムには１枚のプリズムシートまたは２枚のプリズムシートが含まれ、これらは、プリズムの配列が互いに垂直方向に積層される。例えば、前記集光フィルムは、第１集光フィルムおよび第２集光フィルムを含むものであってもよい。この時、前記第１集光フィルムは、第１プリズムシートであってもよいし、前記第２集光フィルムは、前記第１プリズムシートとプリズムの配列が垂直に積層された第２プリズムシートであってもよい。
【００９６】
本明細書の一実施態様において、プリズムシートは、公知のものが用いられる。集光フィルムにプリズムシートが用いられる場合、前記色変換フィルムは、集光フィルムのプリズムが備えられた面、またはプリズムが備えられない面のうちいずれの面にも備えられる。この時、プリズムが備えられた面は、プリズムシートの凹凸の面であり、プリズムが備えられない面は、プリズムシートの平らな面を意味することができる。
【００９７】
本明細書の一実施態様において、前記第１集光フィルムおよび前記第２集光フィルムは、粘着剤によって接合される。この時の粘着剤は、当技術分野で用いられるものであれば制限なく使用可能である。
【００９８】
本明細書の一実施態様において、前記輝度向上フィルムは、ＤＢＥＦ（ｄｏｕｂｌｅ  ｂｒｉｇｈｔｎｅｓｓ  ｅｎｈａｎｃｅｄ  ｆｉｌｍ）またはＡＰＦ（ａｄｖａｎｃｅｄ  ｐｏｌａｒｉｚｅｒ  ｆｉｌｍ）であってもよい。
【００９９】
図１および図２は、本明細書の一実施態様に係るディスプレイ装置の構造を例示した。具体的には、図１には、バックライトユニット１０と、液晶パネル２０とを含むディスプレイ装置を示した。この時、前記バックライトユニットは、前述した色変換フィルムを含む。図２には、バックライトユニット、光吸収層、および液晶パネルの積層構造を例示した。より具体的には、図２には、反射板１００、導光板２００、色変換フィルム３０、プリズムシート４００、および輝度向上フィルム５００が順次に積層されたバックライトユニット上に、光吸収層４０および液晶パネル２０が備えられた構造を例示した。また、図２には、光源３００と、光源３００を取り囲む反射板１００とが導光板２００の側面に備えられた構造を例示した。
【０１００】
本明細書の一実施態様において、前記バックライトユニットは、最大発光波長が４４０ｎｍ〜４６０ｎｍの光を発光する発光ランプを含む光源を含む。
【０１０１】
図２では、光源３００と、光源３００を取り囲む反射板１００とを含む構成を例示したが、この構造に限定されるものではなく、当技術分野で知られているバックライトユニット構造によって変形可能である。また、光源は、側鎖型だけでなく、直下型が用いられてもよいし、反射板や反射層は、必要に応じて省略されたり、他の構成に代替されたりしてもよい。
【０１０２】
本明細書の一実施態様において、前記液晶パネルは、液晶、カラーフィルタ、および偏光板を含む。この時、前記偏光板は、液晶の上部および／または下部に含まれる。
【０１０３】
本明細書の一実施態様において、前記光吸収層は、液晶パネルまたはバックライトユニット内に位置することができる。具体的には、前記光吸収層が液晶パネル内に含まれる場合、上偏光板または下偏光板内に含まれる。より具体的には、偏光板内の粘着層や保護フィルムなどに含まれる。一方、前記光吸収層がバックライトユニット内に含まれる場合、輝度向上フィルムの上部、集光フィルムの下部、反射板の上部、または反射板にコーティングされた形態で含まれる。
【０１０４】
本明細書の一実施態様において、光吸収層の位置によって、光吸収層内に含まれる染料または顔料の含有量が変更可能であり、光吸収層が下部に備えられるほど染料の含有量が減少する。
【０１０５】
本明細書の一実施態様において、前記ディスプレイ装置は、最大発光波長が４４０ｎｍ〜４６０ｎｍの光を照射した時、ＢＴ２０２０重畳比が８７％以上である。
【０１０６】
本明細書において、前記「ＢＴ２０２０」は、国際電気通信連合（ＩＴＵ）が提示した規格で、色領域を規定する単語である。また、前記ＢＴ２０２０は、Ｒｅｃ２０２０と同じ表現である。
【０１０７】
かつては、ＨＤ放送標準の色再現基準であるｓＲＧＢと映画標準（ＤＣＩ）レベルの色再現率のみ要求されていたが、最近、ＵＨＤ放送の開始時点に合わせて、ＵＨＤ  ＴＶ標準であるＢＴ２０２０の色再現率が要求されている。ＢＴ２０２０の場合、既存のｓＲＧＢ、ＤＣＩ対比、色域（ｇａｍｕｔ）の大きさが大きいという特徴がある。
【０１０８】
かつては、光吸収層を適用する場合、色再現率が増加したものの、輝度が低下する問題点があった。これに対し、前述した色変換フィルムを含むことにより、輝度の低下なく、ＢＴ２０２０を８７％以上、より好ましくは９０％以上実現可能になる。本明細書の一実施態様において、前記ＢＴ２０２０の上限線は制限されないが、例えば、１００％であってもよい。
【０１０９】
本明細書の一実施態様において、前記ディスプレイ装置は、光吸収層および半値幅が狭く、最大発光波長範囲が限定された色変換フィルムを適用することにより、輝度が向上する効果がある。
【０１１０】
すなわち、本明細書の一実施態様は、前述した光吸収層および色変換フィルムを含むことにより、色再現率および輝度が向上する効果がある。
【０１１１】
本明細書の一実施態様において、前記ディスプレイ装置は、例えば、ＴＶ、コンピュータのモニタ、ノートパソコン、携帯電話などに含まれる。
【実施例】
【０１１２】
以下、本明細書を具体的に説明するために、実施例を挙げて詳細に説明する。しかし、本明細書に係る実施例は種々の異なる形態に変形可能であり、本明細書の範囲が以下に詳述する実施例に限定されると解釈されない。本明細書の実施例は、当業界における平均的な知識を有する者に本明細書をより完全に説明するために提供されるものである。
【０１１３】
製造例１．
固形分３０％の樹脂溶液（ＰＭＭＡ（ＢＲ８０）：ｅｐｏｘｙ  ｆｕｎｃｔｉｏｎａｌ  ａｃｒｙｌｉｃ（ＧＭＡ  ａｃｒｙｌｉｃ）ｒｅｓｉｎ（ＰＤ６４００）＝８：２、Ｔｏｌｕｅｎｅ：ＭＥＫ（５：５））に、光吸収物質（Ｍｉｔｓｕｂｉｓｈｉ  ｃｈｅｍｉｃａｌ社、ＰＤ３１９）を樹脂１００重量部対比０．８重量部添加して均一に混合後、ＴＡＣフィルム上にバーコーティングにより５μｍの厚さの第１光吸収層を製造した。ＵＶ−Ｖｉｓｉｂｌｅ  ｓｐｅｃｔｒｏｍｅｔｅｒにより、第１光吸収層は最大吸収波長５９３ｎｍにおける透過率が１１．５％であることを確認した。
【０１１４】
製造例２．
光吸収物質を０．３重量部添加したことを除けば、第１光吸収層と同様に第２光吸収層を製造した。ＵＶ−Ｖｉｓｉｂｌｅ  ｓｐｅｃｔｒｏｍｅｔｅｒにより、第２光吸収層は最大吸収波長５９３ｎｍにおける透過率が３０％であることを確認した。
【０１１５】
実施例１．
ジメチルホルムアミド（ＤＭＦ）にポリスチレン（ＰＳ）、下記の構造の緑色蛍光体、およびＴｉＯ２を添加して第１溶液を製造した。この時、緑色蛍光体はＰＳ１００重量部対比０．３５重量部、ＴｉＯ２はＰＳ１００重量部対比３重量部添加した。
【０１１６】
＜緑色蛍光体＞
【化９】
0006950874.tif 000010
【０１１７】
プラスチック基材上に前記第１溶液を塗布した後、乾燥して第１緑色フィルムを製造した。
【０１１８】
ＤＭＦにＰＳ、下記の構造の赤色蛍光体、およびＴｉＯ２を添加して第２溶液を製造した。この時、赤色蛍光体はＰＳ１００重量部対比０．０７重量部、ＴｉＯ２はＰＳ１００重量部対比３重量部添加した。
【０１１９】
＜赤色蛍光体＞
【化１０】
0006950874.tif 000011
【０１２０】
プラスチック基材上に前記第２溶液を塗布した後、乾燥して第１赤色フィルムを製造した。
【０１２１】
前記第１緑色フィルムおよび第１赤色フィルムをラミネーションして第１色変換フィルムを製造した。
【０１２２】
製造されたフィルムに対する輝度および色再現率は、分光放射輝度計（ＴＯＰＣＯＮ社のＳＲ  ｓｅｒｉｅｓ）で測定した。具体的には、前記青色ＬＥＤ（４５０ｎｍ）と導光板とを含むバックライトユニットの導光板の一面に第１色変換フィルムを積層し、前記第１色変換フィルム上にプリズムシートとＤＢＥＦフィルム、第１光吸収層および液晶パネルを順次に積層した後、輝度スペクトルを測定した。この時、色変換フィルムおよび光吸収層がない時、青色ＬＥＤの輝度が８０ｎｉｔとなるように初期値を設定した。
【０１２３】
実施例２．
ジメチルホルムアミド（ＤＭＦ）にポリメチルメタクリレート（ＰＭＭＡ）、下記の構造の緑色蛍光体、およびＴｉＯ２を添加して第３溶液を製造した。この時、緑色蛍光体はＰＭＭＡ１００重量部対比０．２５重量部、ＴｉＯ２はＰＭＭＡ１００重量部対比３重量部添加した。
【０１２４】
＜緑色蛍光体＞
【化１１】
0006950874.tif 000012
【０１２５】
プラスチック基材上に前記第３溶液を塗布した後、乾燥して第２緑色フィルムを製造した。
【０１２６】
ＤＭＦにＰＳ、下記の構造の赤色蛍光体、およびＴｉＯ２を添加して第４溶液を製造した。この時、赤色蛍光体はＰＳ１００重量部対比０．０７重量部、ＴｉＯ２はＰＳ１００重量部対比３重量部添加した。
【０１２７】
＜赤色蛍光体＞
【化１２】
0006950874.tif 000013
【０１２８】
プラスチック基材上に前記第４溶液を塗布した後、乾燥して第２赤色フィルムを製造した。
【０１２９】
第１色変換フィルムの代わりに前記第２緑色フィルムおよび第２赤色フィルムを積層して用いたことを除けば、実施例１と同様の方法でディスプレイ装置を作製し、輝度および色再現率を測定した。
【０１３０】
実施例３．
ＤＭＦにＰＳ、下記の構造の緑色蛍光体、下記の構造の赤色蛍光体、およびＴｉＯ２を混合して第５溶液を製造した。この時、緑色蛍光体はＰＳ１００重量部対比０．３重量部、赤色蛍光体はＰＳ１００重量部対比０．０５重量部、ＴｉＯ２はＰＳ１００重量部対比１０重量部添加した。
【０１３１】
プラスチック基材上に前記第５溶液を塗布した後、乾燥して第２色変換フィルムを製造した。
【０１３２】
＜緑色蛍光体＞
【化１３】
0006950874.tif 000014
【０１３３】
＜赤色蛍光体＞
【化１４】
0006950874.tif 000015
【０１３４】
第１色変換フィルムの代わりに第２色変換フィルムを、第１光吸収層の代わりに第２光吸収層を適用したことを除けば、実施例１と同様の方法でディスプレイ装置を作製し、輝度および色再現率を測定した。
【０１３５】
実施例４．
ＤＭＦにＰＭＭＡ、下記の構造の緑色蛍光体、およびＴｉＯ２を添加して第６溶液を製造した。この時、緑色蛍光体はＰＭＭＡ１００重量部対比０．２５重量部、ＴｉＯ２はＰＭＭＡ１００重量部対比３重量部添加した。
【０１３６】
＜緑色蛍光体＞
【化１５】
0006950874.tif 000016
【０１３７】
プラスチック基材上に前記第６溶液を塗布した後、乾燥して第３緑色フィルムを製造した。
【０１３８】
ＤＭＦにＰＳ、下記の構造の赤色蛍光体、およびＴｉＯ２を添加して第７溶液を製造した。この時、赤色蛍光体はＰＳ１００重量部対比０．１重量部、ＴｉＯ２はＰＳ１００重量部対比３重量部添加した。
【０１３９】
＜赤色蛍光体＞
【化１６】
0006950874.tif 000017
【０１４０】
プラスチック基材上に前記第７溶液を塗布した後、乾燥して第３赤色フィルムを製造した。
【０１４１】
前記第３緑色フィルムおよび第３赤色フィルムをラミネーションして第３色変換フィルムを製造した。
【０１４２】
第１色変換フィルムの代わりに第３色変換フィルムを適用したことを除けば、実施例１と同様の方法でディスプレイ装置を作製し、輝度および色再現率を測定した。
【０１４３】
実施例５．
ＤＭＦにＰＳ、下記の構造の緑色蛍光体、およびＴｉＯ２を添加して第８溶液を製造した。この時、緑色蛍光体はＰＳ１００重量部対比０．３重量部、ＴｉＯ２はＰＳ１００重量部対比３重量部添加した。
【０１４４】
＜緑色蛍光体＞
【化１７】
0006950874.tif 000018
【０１４５】
プラスチック基材上に前記第８溶液を塗布した後、乾燥して第４緑色フィルムを製造した。
【０１４６】
前記第４緑色フィルムと第２赤色フィルムとをラミネーションして第４色変換フィルムを製造した。
【０１４７】
第１色変換フィルムの代わりに第４色変換フィルムを適用したことを除けば、実施例１と同様の方法でディスプレイ装置を作製し、輝度および色再現率を測定した。
【０１４８】
比較例１．
光吸収層を適用しないことを除けば、実施例２と同様の方法でディスプレイ装置を作製し、輝度および色再現率を測定した。
【０１４９】
比較例２．
ＤＭＦにＰＳ、下記の構造の緑色蛍光体、およびＴｉＯ２を添加して第９溶液を製造した。この時、緑色蛍光体はＰＳ１００重量部対比０．２重量部、ＴｉＯ２はＰＳ１００重量部対比３重量部添加した。
【０１５０】
＜緑色蛍光体＞
【化１８】
0006950874.tif 000019
【０１５１】
プラスチック基材上に前記第９溶液を塗布した後、乾燥して第５緑色フィルムを製造した。
【０１５２】
第２緑色フィルムの代わりに第５緑色フィルムを適用したことを除けば、実施例２と同様の方法でディスプレイ装置を作製し、輝度および色再現率を測定した。
【０１５３】
比較例３．
ジメチルホルムアミド（ＤＭＦ）にＳＡＮ、下記の構造の緑色蛍光体、およびＴｉＯ２を添加して第１０溶液を製造した。この時、緑色蛍光体はＳＡＮ１００重量部対比０．３重量部、ＴｉＯ２はＳＡＮ１００重量部対比３重量部添加した。
【０１５４】
＜緑色蛍光体＞
【化１９】
0006950874.tif 000020
【０１５５】
プラスチック基材上に前記第１０溶液を塗布した後、乾燥して第６緑色フィルムを製造した。
【０１５６】
ＤＭＦにＰＳ、下記の構造の赤色蛍光体、およびＴｉＯ２を添加して第１１溶液を製造した。この時、赤色蛍光体はＰＳ１００重量部対比０．１重量部、ＴｉＯ２はＰＳ１００重量部対比３重量部添加した。
【０１５７】
＜赤色蛍光体＞
【化２０】
0006950874.tif 000021
【０１５８】
プラスチック基材上に前記第１１溶液を塗布した後、乾燥して第４赤色フィルムを製造した。
【０１５９】
前記第６緑色フィルムおよび第４赤色フィルムをラミネーションして第５色変換フィルムを製造した。
【０１６０】
第１色変換フィルムの代わりに第５色変換フィルムを適用したことを除けば、実施例１と同様の方法でディスプレイ装置を作製し、輝度および色再現率を測定した。
【０１６１】
比較例４．
第１色変換フィルムの代わりに第５緑色フィルムと第４赤色フィルムとを積層したものを用いたことを除けば、実施例１と同様の方法でディスプレイ装置を作製し、輝度および色再現率を測定した。
【０１６２】
比較例５．
青色ＬＥＤおよび色変換フィルムの代わりに白色ＬＥＤ（Ｂｌｕｅ  ＬＥＤ＋ＹＡＧ蛍光体）を用い、第１光吸収層を適用したディスプレイ装置を製造した。具体的には、白色ＬＥＤと導光板とを含むバックライトユニットの導光板上に、プリズムシートとＤＢＥＦフィルム、第１光吸収層および液晶パネルを順次に積層した後、輝度スペクトルを測定した。
【０１６３】
前記実施例１〜５および比較例１〜４で用いられた緑色蛍光体および赤色蛍光体の最大発光波長、半値幅、および前記実施例１〜５および比較例１〜５で製造されたディスプレイ装置の輝度およびＢＴ２０２０の測定結果を、下記表１に示した。
【表１】
0006950874.tif 000022
【０１６４】
前記表１から、実施例１〜５に比べて、比較例１および２はＢＴ２０２０値が８７％未満と低く、比較例３および４は輝度が低く、比較例５は輝度および色再現率がすべて低いことを確認することができる。
【０１６５】
図３には、実施例１および比較例５で製造されたディスプレイ装置の波長に応じた発光強度を示した。実施例１が、比較例５に比べて、５００ｎｍ〜５６０ｎｍおよび６００ｎｍ〜７００ｎｍの波長範囲で色純度が向上したことを確認することができる。
【０１６６】
図４には、実施例１および比較例５で製造されたディスプレイ装置の色再現率を示した。図４によれば、前記実施例１で製造されたディスプレイ装置が、比較例５で製造されたディスプレイ装置に比べて、ＢＴ２０２０重畳比が広いことを確認することができる。
【０１６７】
下記表２には、図４を描くための三角形の頂点の座標値を示した。
【表２】
0006950874.tif 000023
【符号の説明】
【０１６８】
１０：バックライトユニット
２０：液晶パネル
３０：色変換フィルム
４０：光吸収層
１００：反射板
２００：導光板
３００：光源
３０：色変換フィルム
４００：プリズムシート
５００：輝度向上フィルム
【図１】
0006950874.tif 000026
【図２】
0006950874.tif 000027
【図３】
0006950874.tif 000028
【図４】
0006950874.tif 000029